逆浸透膜を調製するための方法であって、この方法は、Aポリアミン、多官能酸ハロゲン化物、およびZB-の式を有する流量増大添加剤を用意すること、ここで、Zは易解離性のカチオンであり、B-はβジケトネートである、Bポリアミン、多官能酸ハロゲン化物、および流量増大添加剤を多孔質支持体膜の表面上で組み合わせること、およびCポリアミンと多官能酸ハロゲン化物と流量増大添加剤とを多孔質支持体膜の表面上で界面重合させ、それによりi多孔質支持体膜とiiポリアミドを含む弁別層とを有する逆浸透膜を形成すること、を含み、この逆浸透膜は、流量増大添加剤を用いずに調製された同様の膜の流量よりも大きな流量によって特徴づけられる、前記方法。ポリアミンは、ジアミノベンゼン、トリアミノベンゼン、mフェニレンジアミン、pフェニレンジアミン、135ジアミノ安息香酸、24ジアミノトルエン、24ジアミノアニソール、キシリレンジアミン、エチレンジアミン、プロピレンジアミン、ピペラジン、およびトリスアミンからなる群から選択される、請求項1に記載の方法。多官能酸ハロゲン化物は、トリメソイルクロリド、トリメリト酸クロリド、イソフタロイルクロリド、およびテレフタロイルクロリドからなる群から選択される、請求項1に記載の方法。ポリアミン、多官能酸ハロゲン化物、流量増大添加剤およびナノ粒子を組み合わせることと、ポリアミンと多官能酸ハロゲン化物を多孔質支持体膜の表面上で界面重合させることを含み、それによりi多孔質支持体膜とiiポリアミドとナノ粒子を含む弁別層とを有する逆浸透膜を形成する、請求項1に記載の方法。ナノ粒子はゼオライトを含む、請求項1に記載の方法。ナノ粒子はカーボンナノチューブを含む、請求項1に記載の方法。多孔質支持体膜はナノ粒子を含む、請求項1に記載の方法。ZはR1R2R3R4Nの式を有し、ここで、R1、R2、R3およびR4は、独立して、H、C1C6ヒドロカルビル基、ベンジル基、またはフェニル基である、請求項1に記載の方法。R1、R2、R3およびR4はエチル基である、請求項8に記載の方法。R1、R2およびR3の基はそれぞれエチル基であり、そしてR4はHである、請求項8に記載の方法。B-は次の式を有する:ここで、XおよびYは、独立して、H、C1C6ヒドロカルビル基、ベンジル基、フェニル基、OR5、またはNR6R7であり、それぞれ場合によりフッ素で置換され、そしてR5、R6、およびR7は、独立して、H、C1C6ヒドロカルビル基、ベンジル基またはフェニル基である、請求項1に記載の方法。XとYはメチル基である、請求項11に記載の方法。XとYはトリフルオロメチル基である、請求項11に記載の方法。ポリアミン、多官能酸ハロゲン化物、流量増大添加剤および一加水分解トリメソイルクロリドを組み合わせることと、ポリアミンと多官能酸ハロゲン化物を多孔質支持体膜の表面上で界面重合させることを含み、それによりi多孔質支持体膜とiiポリアミドを含む弁別層とを有する逆浸透膜を形成する、請求項1に記載の方法。請求項1の方法に従って調製された逆浸透膜。膜は、この膜を32000ppmのNaClを含む脱イオン水に25°Cの温度および800psiの圧力において曝露することによって測定して、少なくとも30gfdの流量を示すことができる、請求項15に記載の逆浸透膜。膜は、この膜を32000ppmのNaClを含む脱イオン水に25°Cの温度および800psiの圧力において曝露することによって測定して、少なくとも995の塩の拒絶率を示すことができる、請求項15に記載の逆浸透膜。塩水または海水を請求項15に記載の逆浸透膜と接触させることを含む、塩水または海水を浄化する方法。有機相これは場合によりナノ粒子添加剤を含んでいてもよいとβカルボニルアニオンを含む水性相βカルボニルアニオンは、トリエチルアンモニウムヘキサフルオロアセチルアセトネートのようなβカルボニル添加剤から放出されるとの間の界面重合IFPによって、TFC膜を有利に形成することができる。一般に、βカルボニル添加剤はZB-の形のものであり、ここで、ZはHであってよく、あるいはZはR1R2R3R4Nであってもよく、ここで、R1、R2、R3、R4は、独立して、H、C1C6ヒドロカルビル、ベンジルまたはフェニルであってよい。例えば、ある態様において、R1、R2、R3およびR4はエチル基であり、一方、他の態様において、R1、R2およびR3の基はそれぞれエチル基であり、そしてR4はHである。Bは次の形のものであってよい:ここで、YおよびXは、独立して、H、C1C6ヒドロカルビル、ベンジル、フェニル、OR5、またはNR6R7であってよく、それぞれ場合によりフッ素で置換され、ここで、R5、R6、およびR7は、独立して、H、C1C6ヒドロカルビル、ベンジル、またはフェニルである。別の好ましい態様において、XとYはCH3であってよく、従って、Bはβジカルボニル化合物のアセチルアセトンであってよく、場合によりフッ素で置換されてもよい。ZB-は水性相の溶液中で容易に解離する。B-は、好ましくは、前記の逆浸透膜の浸透性または流量を改善する量で添加され、そして/または、添加剤を用いずに製造された対照の膜よりも大きなレベルで塩の拒絶率を維持する量で添加される。例えば、流量の改善率は、好ましくは少なくとも20、少なくとも35、そして好ましくは少なくとも50のオーダーである。塩の拒絶率は、好ましくは少なくとも99、そして好ましくは少なくとも99.5のレベルである。流量は、好ましくは少なくとも27gfd、より好ましくは少なくとも30gfd、そして最も好ましくはおよそ少なくとも35gfdのオーダーであり、一方、塩の拒絶率は、およそ少なくとも99のオーダー、または好ましくはおよそ99.5のオーダーである。βジケトネート塩を形成するために、トリエチルアミンに加えて、幾つかの他の塩基を用いてもよい。例えば、他のアルキル基または置換アルキル基が窒素の上に存在してもよいし、またそのアルキル基は全て同じものであっても、異なっていてもよい。三置換アミンに加えて、アンモニア、第一アミンまたは第二アミンを用いてもよい。第四アンモニウム水酸化物の溶液を用いて、第四塩を調製してもよい。アニリン、または芳香族置換窒素、およびピペラジン、ピリジンまたはイミダゾールのようなヘテロ環状体を含めた、他の窒素塩基を用いてもよい。有効なβジケトネートには、5炭素の、またはもっと多くの炭素のフレーム構造化合物が含まれ、このとき、プロトン含有炭素原子の両側にケトンが存在する。化合物の全体に原子と置換基が存在していてもよい。エノラート化合物の形成を助けるために、フッ素のような他の電子求引性置換基がケトンに隣接して存在するのが、より好ましいかもしれない。図1および図2は、IFPによってZB-流量増大添加剤を用いて逆浸透膜を調製するための典型的なプロセスを説明している。図1と図2に示す膜の弁別層はナノ粒子16も含んでいて、得られるTFC膜は混成TFC膜と呼ばれる。しかし、そのようなナノ粒子は任意のものである。ここで図1と図2を参照すると、混成TFC膜が製作中のものとして、そして次に操作中のものとして示されている。製作において、水性相14が支持体膜12に付与され、支持体膜は好ましくは布20の上に載っている。支持体膜12は典型的にはポリマーの微孔質支持体膜であり、これはしばしば、機械的強度を与えるために布20のような不織布または織布によって支持される。布20は好ましくは、60~120グラムメートルすなわち、gsmの基本重量と50~200ミクロンの厚さを有するポリエステルの布である。支持体膜12は、ポリスルホンまたはその他の適度に多孔質の膜、例えばポリエーテルスルホン、ポリ、ポリ、ポリ、ポリアクリロニトリル、ポリプロピレン、セルロースアセテート、セルロースジアセテート、またはセルローストリアセテートから製造することができる。支持体膜12は、厚さが25~100nm、好ましくは約35nm~約75nm、そして最も好ましくは厚さが約50nmのものとすることができて、上面に最も近い位置において最も小さな孔を有していてもよい。表面における多孔率は、例えば総表面積の5~15程度まで低くてもよい。水性相14は、Et3NH2のようなβジカルボニル添加剤17を含む。Et3NH2は、水性相14の中でEt3NHカチオンZと2-アニオンに容易に解離すると考えられる。図1に示すような添加剤17はZB-の式を有し、ここで、Bは前に定義したアセチルアセトネート成分であり、そしてZは前に定義したアンモニウムイオンのような易解離成分であり、このような添加剤は、添加剤17を用いずに製造される対照の膜と比較して、得られる逆浸透膜10の浸透性を改善する。理論によって拘束される意図はないが、添加剤17は、IFPが行われる間の多官能酸ハロゲン化物例えば、トリメソイルクロリドのポリアミン例えば、メチレンフェニレンジアミン化合物との完全な架橋を妨害すると考えられる。水性相14は有機相18これはナノ粒子16のような別の添加剤を含んでいてもよいと接触し、それにより、図2に示すように、IFPによって弁別膜24が生成する。カーボンナノチューブのようなナノ構造物質と金属有機フレーム構造体MOFを含むナノ粒子の例これは、ポリアミン、多官能酸ハロゲン化物およびβジケトネート流量増大添加剤と組み合わされてもよいとしては、次のものがある;-リンデA型LTAゼオライト、凍結乾燥された状態で得られるもの、直径100nmNanoscapeAGKlopferspitz19D82152Planegg、ドイツから、-リンデY型FAUゼオライト、MICROPOROUSANDMESOPOROUSMATERIALS微孔質および中間細孔質材料第59巻、第1号、13~28ページ、2003年4月18日発行、HolmbergBA、WangHT、NorbeckJM、YanYS著に記載されたもの、-ゼオライトベータ、MICROPOROUSANDMESOPOROUSMATERIALS微孔質および中間細孔質材料第25巻、第1~3号、59~74ページ、1998年12月9日発行、CamblorMA、CormaA、ValenciaS著に記載されたもの、および-CuMOF:Cuとトリメシン酸から調製される金属有機フレーム構造錯体、サイエンス283、11481999、StephenS、YChui他著Cu323nAChemicallyFunctionalizableNanoporousMaterial化学的に機能化可能なナノ多孔質材料に記載されたもの。IFPが行われる間、あるいはポリマーのマトリックスが形成された後に、この溶液の中に存在すると考えられるアニオンは共有結合型架橋の形成を妨害するかもしれない。その代わりとして、加水分解したアシルハリド基と末端アミンとの間のイオン性架橋結合が形成される。そのようなイオン性架橋結合は、大きな共有結合型に架橋した対照物と比較して、水の吸収量と流量の増大を促進する。同時に、帯電した基の間のこれらのイオン性架橋結合のために、拒絶率が維持されるだろう。溶液中のイオンの相互作用と比較して、これらのイオン性架橋結合はポリマーの網状構造の剛性によって安定し、二つの帯電中心を互いに近接させる。イオン性架橋結合はまた、共有結合と比較して、マトリックスをわずかに膨張させ、それにより水の吸収量が増大するだろう。フラットセル試験の膜を調製するための全体的な手順は、以下でより詳細に説明するように、水性相と有機相を用意し、これらの相の一方または両者に所望の添加剤を加え、ガラス板の上の湿潤したポリスルホン膜の支持体に水性相を付与し、次いで、膜の支持体の上の水性相に有機相を付与することであった。対照の膜も同様にして製造したが、ただし、添加剤は用いなかった。特に断らない限り、全ての性能データは、水道水の中のNaCl32000ppm、53mScmについて25°Cおよび800psiで試験を行ったフラットシート試験から得られたものである。1時間の運転を行った後に、流量と拒絶率を測定した。水性相14:脱イオン水および0重量、0.11重量または0.26重量のEt3NH2の中のMPD、4.5重量のカンファースルホン酸トリエチルアンモニウムTEACSAおよび0.06重量のラウリル硫酸ナトリウムSLSの水溶液を調製した。Et3NH2は社内で合成され、そしてそれ以上の精製を行わずに用いられた。用いた手順は次の通りである:-モレキュラーシーブの上に貯蔵した100mlのnヘキサン96、Across364370010、ロット0930139に25gのアンプルのヘキサフルオロアセチルアセトン98、Aldrich238309、ロットMKBB2482を攪拌しながら添加した。-12.14gのトリエチルアミンFluka90342、ロット1389546を攪拌しながら添加した。-底に形成された2相は濃い黄色であった。-約30分後に上の層を抜き取り、そして黄色の相を一晩貯蔵した。-黄色の相の最上部に少量の薄い相を一晩かけて集め、そして翌日に抜き取った。有機相18:0.3重量のTMCと4重量のメシチレンを含むIsoparG登録商標溶液も調製し、そして60分以内で超音波処理した。IsoparはExxon社の商標である。支持体膜12:清浄なガラス板の上に、1片の湿潤したポリスルホンの支持体を平らに置いた。次いで、アクリルのフレーム枠を膜の表面上に置き、このとき、界面重合反応を生じさせるための領域を残すようにした。弁別膜24:フレームを設けた膜の表面上に約50mLのMPD水溶液を注ぎ、そして2分間そのままにした。フレームを傾けることによって溶液を排出し、フレームから溶液がしたたり落ちなくなるまでこれを行った。iフレームを取り去り、そして1分間水平に置いた。次いで、ガラス板を用いて膜を4つの隅で固定した。エアナイフを用いて膜の表面の乾燥を仕上げた。別の清浄で乾燥したアクリルフレームを用いて膜に再びフレームを設け、そして1分間水平に置いた。iiフレームを設けた膜の表面上に約50mLの有機溶液を注ぎ、そして2分間そのままにした。フレームを垂直に傾けることによって溶液を排出し、フレームから溶液がしたたり落ちなくなるまでこれを行った。アクリルフレームを取り去り、そして膜を1分間水平に置いた。次いで、膜を95°Cで6分間乾燥した。二つのTFC膜が合成され、そしてそれぞれの条件について試験を行った。ここで図3を参照すると、0.11重量と0.26重量のEt3NH2添加剤17についての上で説明した試験の結果が示されていて、エラーバーは/-標準偏差を示している。これらの試験は、流量と拒絶率の両者は、アルカリ土類添加剤のような特定の他の添加剤17の添加によってそれらが影響を受けるのと同様にして、Et3NH2の濃度によって影響を受けることを示している。下の表1は試験の数値結果を示す。実施例1はβジケトネート添加剤を含まないものであり、対照として用いられた。この仮説に限定されるものではないが、これらのβジケトネート塩の作用の機構は、有機相18の中のTMCの上に存在する一つ以上の塩化アシルの官能価との相互作用または反応の結果であると考えられる。βジケトネート化合物とそれらのエノラート塩は、ケトンと置換ケトンの両者に隣接する炭素を介して、あるいはエステルを形成する酸素を介して、ハロゲン化アシルと反応するだろう。これらの形成された化合物は、フィルムの形成に直接関与するか、最初の重合の後に存在する末端基と反応するか、あるいは形成された化合物自体がさらなる反応を受けることによって真に有効な作用剤が生じるだろう。これらの形成された化合物はIFP反応自体と同時に生じる場合に特に有効であると考えられ、それはおそらく、重合反応の開始時に存在するならば起こるであろう分子量の低下が生じる傾向が減少するためである。これは、βジケトネートがアミン反応体と同時に、あるいはアミン反応体の後でTMCと接触する場合に起こるであろう。この反応は、少量のTMCが水性相と有機相の境界面において水性相14の中へ分離した後に水性相14において生じるか、あるいは、置換アンモニウムβジケトネート塩が有機溶液18の中へ分離した後に有機相18において生じるだろう。本発明の多くの態様を説明した。しかるに、本発明の精神と範囲から逸脱することなく様々な変更が成されうることが理解されよう。従って、他の態様は特許請求の範囲に含まれる。